ВОЛОКНИСТЫЙ МАТ ДЛЯ МОЩЕНИЯ ПОВЕРХНОСТЕЙ (ВАРИАНТЫ)

1. Волокнистый мат для мощения (14) поверхностей (10), который содержит:
волокнистую матрицу, содержащую смесь полимерных волокон, при этом первые минеральные волокна имеют первую медианную длину, а вторые минеральные волокна имеют вторую медианную длину, которая отличается от первой медианной длины.
2
2. Мат для мощения по п.1, который имеет воздухопроницаемость в диапазоне от 350 до 650 CuFt/Min/SqFt (куб. футов/мин/кв.фут) (от 921 до 1710 л/мин/м).
3. Мат для мощения по п.1, в котором первая медианная длина по меньшей мере на 0,25 дюйма (0,635 см) больше, чем вторая медианная длина.
4. Мат для мощения по п.3, в котором первая медианная длина лежит в диапазоне от 0,75 дюйма (1,905 см) до 1,75 дюйма (4,445 см), а вторая медианная длина лежит в диапазоне от 0,25 дюйма (0,635 см) до 1,25 дюйма (3,175 см).
5. Мат для мощения по п.1, в котором полимерные волокна имеют медианную длину в диапазоне от 0,25 дюйма (0,635 см) до 1,25 дюйма (3,175 см).
6. Мат для мощения по п.1, в котором волокнистая матрица содержит от 1 вес.% до 40 вес.% полимерных волокон, от 30 вес.% до 95 вес.% первых минеральных волокон и от 20 вес.% до 35 вес.% вторых минеральных волокон.
7. Мат для мощения по п.1, который дополнительно содержит связующий материал, который связывает вместе волокнистую матрицу, и в котором количество связующего материала уменьшено по меньшей мере на 2 вес.% по сравнению с таким же матом для мощения, в котором вторые минеральные волокна замещены равным количеством полимерных волокон.
8. Волокнистый мат (14) для мощения поверхностей (10), который содержит:
волокнистую матрицу, которая связана вместе при помощи связующего материала, причем волокнистая матрица содержит смесь минеральных волокон в количестве от 61 вес.% до 85 вес.% и полимерных волокон в количестве от 15 вес.% до 39 вес.%, при этом полимерные волокна имеют температуру плавления свыше 320°F (160°C);
причем мат имеет жесткость в продольном направлении в диапазоне от 65 г/см до 110 г/см, и такую характеристику удлинения под нагрузкой, что когда мат подвергают растягивающему напряжению, он получает по меньшей мере 90% своей предельной нагрузки при удлинении не больше, чем 5% длины образца в направлении приложенного напряжения.
9. Мат для мощения по п.8, в котором отношение минеральных волокон к полимерным волокнам лежит в диапазоне от 65/35 до 85/15.
10. Мат для мощения по п.8, в котором связующий материал содержит смесь различных связующих материалов, каждый из которых имеет температуру плавления свыше 160°C.
11. Мат для мощения по п.10, в котором связующая смесь содержит смесь акриловой смолы и формальдегида.
12. Мат для мощения по п.11, в котором связующая смесь содержит акриловую смолу в количестве от 50 вес.% до 90 вес.% и формальдегид в количестве от 10 вес.% до 50 вес.%, и в который связующая смесь введена в количестве от 17% до 30% от веса мата.
13. Мат для мощения по п.1 или 8, который имеет среднюю прочность на растяжение в продольном направлении, составляющую по меньшей мере 70 lbf (фунт-сила) (311,4 Н).
14. Мат для мощения по п.1 или 8, который имеет жесткость в продольном направлении в диапазоне от 65 г/см до 95 г/см.
15. Волокнистый мат (14) для мощения поверхностей (10), который содержит:
волокнистую матрицу, которая связана вместе при помощи карбоксимодифицированного акрилового связующего материала, причем волокнистая матрица содержит смесь минеральных волокон в количестве от 61 вес.% до 85 вес.% и полимерных волокон в количестве от 15 вес.% до 39 вес.%, при этом полимерные волокна имеют температуру плавления свыше 320°F (160°C);
причем мат имеет жесткость в продольном направлении в диапазоне от 65 г/см до 110 г/см, и такую характеристику удлинения под нагрузкой, что когда мат подвергают растягивающему напряжению, он получает по меньшей мере 90% своей предельной нагрузки при удлинении не больше чем 5% длины образца в направлении приложенного напряжения, а также среднюю прочность на растяжение в продольном направлении по меньшей мере 70 lbf (311,4 Н).